(57)【特許請求の範囲】
【請求項１】
酸化物基準の質量％表示で、以下の量的割合で以下の成分
ＳｉＯ2      ３８〜４８％、ＺｎＯ    ０．３〜４２％、
ＰｂＯ      ０〜３０％未満、
但し、ＺｎＯ＋ＰｂＯ        ２０〜５５％、
Ｌｉ2Ｏ      ０〜３％未満、Ｎａ2Ｏ      ０〜１４％、
Ｋ2Ｏ      ０〜１２％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．５２≦ｎd≦１．６６の屈折率及び３５≦νd≦５４のアッベ数を有する亜鉛含有光学ガラス。
【請求項２】
酸化物基準の質量％表示で、以下の量的割合で以下の成分
ＳｉＯ2      ３９〜５４％、ＺｎＯ      １２〜４１％、
ＰｂＯ      ６〜２２％、
但し、ＺｎＯ＋ＰｂＯ        ３１〜５２％、
Ｌｉ2Ｏ      ０〜３％未満、Ｎａ2Ｏ      ０〜１３％、
Ｋ2Ｏ      ０〜１１％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．５４≦ｎd≦１．６４の屈折率及び４０≦νd≦５２のアッベ数を有する光学ガラス。
【請求項３】
酸化物基準の質量％表示で、以下の量的割合で以下の成分
ＳｉＯ2      ４０〜５５％、ＺｎＯ      ２６〜４１％、
ＰｂＯ      １〜１６％、
但し、ＺｎＯ＋ＰｂＯ        ３１〜４８％、
Ｌｉ2Ｏ      ０〜３％未満、Ｎａ2Ｏ      ０〜１２％、
Ｋ2Ｏ      ０〜１０％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．５６≦ｎd≦１．６３の屈折率及び４２≦νd≦５２のアッベ数を有する光学ガラス。
【請求項４】
酸化物基準の質量％表示で、以下の量的割合で以下の成分
ＳｉＯ2      ４０〜４７％、ＺｎＯ      ３２〜４１％、
ＰｂＯ      ５〜１４％、
但し、ＺｎＯ＋ＰｂＯ        ４０〜４８％、
Ｌｉ2Ｏ      ０〜３％未満、Ｎａ2Ｏ      ０〜１２％、
Ｋ2Ｏ      ０〜１０％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．６０≦ｎd≦１．６３の屈折率及び４３≦νd≦４７のアッベ数を有する光学ガラス。
【請求項５】
酸化物基準の質量％表示で、以下の量的割合で以下の成分
ＳｉＯ2      ４１〜５０％、ＺｎＯ      ３０〜４０％、
ＰｂＯ        ０〜１％、
但し、ＺｎＯ＋ＰｂＯ        ３１〜４１％、
Ｌｉ2Ｏ      ０〜３％未満、Ｎａ2Ｏ      ０〜１１％、
Ｋ2Ｏ      ０〜１０％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．５７≦ｎd≦１．５９の屈折率及び４８≦νd≦５２のアッベ数を有する光学ガラス。
【請求項６】
５質量％以下のＲｂ2Ｏ、Ｌａ2Ｏ3、Ｙ2Ｏ3及び／又はＧｅＯ2を含有することを特徴とする請求項１乃至５のいずれか１項に記載の光学ガラス。
【請求項７】
２．５質量％以下のＣｓ2Ｏを含有することを特徴とする請求項１乃至６のいずれか１項に記載の光学ガラス。
【請求項８】
波長４００ｎｍ及び試料厚さ２５ｍｍにおいて測定される純透過率が少なくとも０．９８であることを特徴とする請求項１乃至５のいずれか１項に記載の光学ガラス。
【請求項９】
８質量％以下の着色成分を含有することを特徴とする請求項１乃至７のいずれか１項に記載の光学ガラス。
【請求項１０】
１質量％以下のＡｓ2Ｏ3及び／又はＳｂ2Ｏ3を含有することを特徴とする請求項１乃至９のいずれか１項に記載の光学ガラス。
【請求項１１】
１種以上の清澄剤を１質量％以下の量的割合で含有することを特徴とする請求項１乃至９のいずれか一項に記載の光学ガラス。
【発明の詳細な説明】
【０００１】
【発明の属する技術分野】
本発明は、屈折率ｎdが１．５２〜１．６６であり、アッベ数νdが３５〜５４である亜鉛含有光学ガラスに関する。
【０００２】
【従来の技術】
光学ガラスの生産では、必要とされる光学特性の正確な設定及び高透過率の実現のみならず、製造費及び原料費も重要なポイントである。
後者については特に、安価なバッチ原料を使用し、融点が比較的低いためエネルギー費を低く抑えられるガラス組成物にすることにより実現可能である。
【０００３】
上記の光学特性（屈折率、アッベ数）を有する周知のガラスの大半は、バリウムフリントガラス類に属する。光学特性を所望通りに調節し、高透過率を実現するために、アルカリ土類金属酸化物（ＢａＯ、ＳｒＯ、ＣａＯ）及びＰｂＯからなる群から選択される実質的に高品質かつ高価な原料が使用される。
しかしながら、ガラス成分であるＢａＯ及びＰｂＯは、これらを原因とする環境汚染の観点から広く議論の的になっているため、光学装置の製造業者から、これらの成分をできる限り含有しない光学ガラスへの要望が高まっている。
【０００４】
１種類のガラス成分を部分的にあるいは完全に１種類あるいは２種類以上の他のガラス成分と置換しても、一般に、必要な光学特性を得ることはできない。そのため、ガラス組成物を新しく開発するか、あるいは大規模に変更することが必要となってくる。
特許文献には、上記範囲内の光学特性及び同様の組成物からなるガラスを記述した様々な文書が含まれている。しかしながら、これらのガラスには広範囲にわたる欠点が見られる。
【０００５】
特公昭６０−２４０６０号に記載の屈折率ｎdが１．５９〜１．６３、アッベ数νdが３６〜５０のガラスは、７〜３０質量％のＺｎＯばかりでなく、ＢａＯ及びＰｂＯも重要成分としてそれぞれ１〜２１．５質量％含有している。
ソ連発明者証第１５３４９７９号においても、必須成分であるＢａＯの含有量０．９〜１５．７質量％が同様に重要と考えられており、このガラスの屈折率ｎdは１．５７７〜１．６３４である。
【０００６】
特開平１−１３３９５６号に記載の光学ガラスは、１．５１〜１．５９の屈折率ｎd及び３９〜５８のアッベ数νdを有し、任意成分であるが、４４．０６質量％以下のＰｂＯ、２５．３４質量％以下のＢ2Ｏ3、１９．０６質量％以下のＳｒＯ及び１１．３質量％以下のＣａＯを含有する。さらに、これらのガラスは、４．４５〜４４．１０質量％という比較的高いＡｌ2Ｏ3含有量を有するため、融点が高い。また、０．０８〜８．０質量％のＦも不可欠である。
その上、このガラスはＡｓ2Ｏ3及びＳｂ2Ｏ3を合計量で１１．１質量％以下となるように含有する可能性がある。このように高い含有量でこれらの成分を使用する場合、製造中の安全設備を強化する必要がある。
【０００７】
特開平１−３０８８４３号に記載のガラスは、比較的高い屈折率ｎd≧１．６２を有するが、アッベ数は比較的低く、νd≦３７である。ＢａＯ、ＳｒＯ及びＣａＯの含有量をできるだけ高くすると同時に、ＰｂＯを約３０〜５８質量％と多量に含有することも不可欠である。
特開昭６０−２２１３３８号に記載の光学ガラスは、同様に比較的高い屈折率を有し、ｎd＝１．６２〜１．８５であるが、これらは少なくとも１〜５０質量％のＢ2Ｏ3を含有し、任意成分ではあるが、高いレベルでＢａＯ（０〜５０質量％）、ＳｒＯ（０〜４０質量％）、ＣａＯ（０〜３０質量％）及びＰｂＯ（０〜３０質量％）も含有することができる。Ｂ2Ｏ3はガラスの耐薬品性を低下させる。
このことは、２〜９０質量％のＢ2Ｏ3に加えて、ＣａＯ（５〜１０質量％）も含有するソ連特許第９７５６１７号に記載の光学ガラスについても同様である。
米国特許第４，５６２，１６１号に記載のホウケイ酸ガラスも、同様に上記のような光学範囲を呈するが、少なくとも３質量％のＢ2Ｏ3に加えて、特にＵＶ領域における透過率を低下させるＴｉＯ2を少なくとも４質量％含有する。
【０００８】
ドイツ特許ＤＥ９７３３５０号には、屈折率（ｎd＝１．４３〜１．７７)及びアッベ数（νd＝２８〜６７）が比較的広い範囲に及び、そのため、組成範囲も広い光学ガラスが記載されている。このガラスは、５０質量％という極めて高い含有量のＰｂＯを任意に含むのみならず、０．２〜３０質量％のＴｉＯ2及び１．０〜１２質量％のＦも含有する。
特開昭６０−１２２７４７号に記載の光学ガラスは、主成分ＳｉＯ2に加えて５〜３０質量％という比較的高いレベルのＣａＯを含有し、アッベ数は５１〜５７を達成し得る。
ドイツ特許出願公告ＤＥ２２６３５０１Ｃ２号に記載のセシウム含有光学ガラスも同様に、比較的高いアッベ数νd５０〜６０を有する。成分Ｃｓ2Ｏを５〜８２．５質量％の範囲で使用しているため、このガラスのコストはかなり高額になる。
【０００９】
特開平７−６１８３６号に記載の、アルカリ金属を比較的少量（１〜９．５質量％のＮａ2Ｏ＋Ｋ2Ｏ）含有するＡｌ2Ｏ3含有（４〜１６質量％）ガラスは、光学ガラスとしてではなく、記載されている成分ＦｅＯ2及びＭｎＯ2を必要とする特定の磁気用途に使用される。
ヨーロッパ特許出願公開ＥＰ６７３８９２Ａ２号に記載のＥｒ2Ｏ3でドープ処理可能なガラスは、Ａｌ2Ｏ3を１．５〜４質量％含有し、Ｂ2Ｏ3をＰｂＯ及び／又はＰ2Ｏ5で置換することによって光学増強剤として分光特性を改良している。
ＺｒＯ2を使用すれば、例えば、米国特許第２，４３３，８３３号（２〜１５質量％のＺｒＯ2）及び英国特許出願公開ＧＢ２２３３７８１Ａ号（５．７１〜２３．１５質量％のＺｒＯ2）に記載の眼鏡レンズ材料や、ヨーロッパ特許出願公開ＥＰ２８７３４５Ａ１号（少なくとも２．３質量％のＺｒＯ2）に記載のＴｉＯ2含有光学ガラスなどのように、ガラスの溶融に高い温度が必要となる。
【００１０】
特開昭５７−２２１３９号に記載の光学ガラスは特に、ＳｉＯ2を５２〜７５質量％、ＺｎＯを５〜２５質量％、及びＬｉ2Ｏを３〜１５質量％含有する。しかしながら、これらのガラスの本質的な特徴は、その組成範囲ではなく、ＮａＮＯ3溶融体内のイオン交換により変化する屈折率である。
特開昭６２−１２６３３号には、順次調節可能な屈折率を有する光学ガラスが記載されており、このガラスにおいて、実質的にセシウムは、亜鉛あるいは他の２価元素とイオン交換される。このガラスは、特にＣｓ2Ｏをおよそ２．８６〜６６．２５質量％含有するセシウム含有量で特徴付けられる。
【００１１】
【発明が解決しようとする課題】
従って、本発明の目的は、１．５２〜１．６６の屈折率ｎd及び３５〜５４のアッベ数νdを有し、高い光透過率、高い結晶化安定性及び良好な溶融性及び加工性を有し、低コストで製造可能な光学ガラスを提供することにある。
【００１２】
【課題を解決するための手段】
前記目的を達成するために、本発明によれば、酸化物基準の質量％表示で、以下の量的割合で以下の成分
ＳｉＯ2      ３８〜５８％、ＺｎＯ    ０．３〜４２％、
ＰｂＯ      ０〜３０％未満、
但し、ＺｎＯ＋ＰｂＯ        ２０〜５５％、
Ｌｉ2Ｏ      ０〜３％未満、Ｎａ2Ｏ      ０〜１４％、
Ｋ2Ｏ      ０〜１２％、
但し、Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
を含有し、１．５２≦ｎd≦１．６６の屈折率及び３５≦νd≦５４のアッベ数を有する亜鉛含有光学ガラスが提供される。これらは、必要に応じて慣用量で少なくとも１種の清澄剤を含有することができる。
【００１３】
【発明の実施の形態】
本発明のガラスは、網状構造形成剤として３８質量％以上のＳｉＯ2を含有する。但し、ＳｉＯ2含有量が５８質量％を超えると、融点が上昇して不利益であると共に、屈折率が大幅に低下する。本発明のガラスの一つの態様においては、ＳｉＯ2含有量の上限は４８質量％である。
ＳｉＯ2の他に、０．３〜４２質量％のＺｎＯがこのガラスの主成分を成す。０〜３０質量％未満に制限されているＰｂＯと組合わされると、ＺｎＯは網状構造形成剤としても、また網状構造調整剤としても作用する。ＺｎＯとＰｂＯの合計量は２０〜５５質量％とする。好ましくは、ＺｎＯとＰｂＯの合計量は２１質量％を超え、５５質量％以下（＞２１〜５５質量％）の範囲内にある。これらを多量に含有すると、高い屈折率ｎdが得られる。ＺｎＯとＰｂＯの比率を変化させることにより、アッベ数を設定できる。ＰｂＯの比率を高くするとアッベ数は低くなる。
【００１４】
Ｌｉ2Ｏ、Ｎａ2Ｏ及びＫ2Ｏを合計量で少なくとも２質量％含有することによりガラスの溶融が容易になるが、Ｌｉ2Ｏ含有量は０〜３質量％未満、Ｎａ2Ｏ含有量は０〜１４質量％、Ｋ2Ｏ含有量は０〜１２質量％に制限される。
Ａｌ2Ｏ3（０〜１．５質量％未満）及びＢ2Ｏ3（０〜１質量％未満）を少量添加して融点を低下させることも可能である。しかしながら、Ａｌ2Ｏ3含有量が過剰になると、溶融性が悪くなる。Ｂ2Ｏ3含有量が高すぎると、耐薬品性が低下し、特にアルカリ含有媒体に対する耐薬品性が低下する。
融点の高い成分は実質的に排除される。例えば、ＺｒＯ2の含有量は０〜２質量％未満に制限される。
【００１５】
本発明のガラスには、特にその光学性能を精密に調節するため、副次含有物として０〜６質量％のＭｇＯ、０〜５質量％未満のＣａＯ、０〜６質量％のＳｒＯ、及び／又は０〜０．９質量％未満のＢａＯを含有でき、ＢａＯ含有量が０〜０．５質量％未満であれば好ましく、実質的にＢａＯを含有していなければ特に好ましい。ＣａＯとＳｒＯの合計量は、０〜５質量％の範囲内にあることが好ましい。
さらに０〜３質量％のＦを含有できる。
【００１６】
本発明のガラスが示す光学データ範囲は、前記成分の特定の範囲により制限される。
例えば、屈折率ｎdが１．５４〜１．６４であり、アッベ数νdが４０〜５２であるガラスは、酸化物基準の質量％表示で、
ＳｉＯ2        ３９〜５４％、ＺｎＯ      １２〜４１％、
ＰｂＯ            ６〜２２％、
ＺｎＯ＋ＰｂＯ        ３１〜５２％、
Ｌｉ2Ｏ        ０〜３％未満、Ｎａ2Ｏ        ０〜１３％、
Ｋ2Ｏ      ０〜１１％、
Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
の組成範囲内にて得られる。
【００１７】
屈折率ｎdが１．５６〜１．６３であり、アッベ数νdが４２〜５２であるガラスは、酸化物基準の質量％表示で、
ＳｉＯ2        ４０〜５５％、好ましくは４０〜５３％、
ＺｎＯ          ２６〜４１％、好ましくは２８〜４１％、
ＰｂＯ            １〜１６％、
ＺｎＯ＋ＰｂＯ        ３１〜４８％、
Ｌｉ2Ｏ      ０〜３％未満、Ｎａ2Ｏ      ０〜１２％、
Ｋ2Ｏ          ０〜１０％、
Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
の組成範囲内にて得られる。
【００１８】
１．６０〜１．６３の屈折率ｎd及び４３〜４７のアッベ数νdを有するガラスは、酸化物基準の質量％表示で、
ＳｉＯ2      ４０〜４７％、ＺｎＯ      ３２〜４１％、
ＰｂＯ        ５〜１４％、
ＺｎＯ＋ＰｂＯ        ４０〜４８％、
Ｌｉ2Ｏ    ０〜３％未満、
Ｎａ2Ｏ      ０〜１４％、好ましくは０〜１３％、特に好ましくは０〜１２％、
Ｋ2Ｏ        ０〜１２％、好ましくは０〜１１％、特に好ましくは０〜１０％、
Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
の組成範囲にて得られる。
【００１９】
酸化物基準の質量％表示で、
ＳｉＯ2      ４１〜５０％、ＺｎＯ      ３０〜４０％、
ＰｂＯ            ０〜１％、
ＺｎＯ＋ＰｂＯ        ３１〜４１％、
Ｌｉ2Ｏ      ０〜３％未満、Ｎａ2Ｏ      ０〜１１％、
Ｋ2Ｏ      ０〜１０％、
Ｌｉ2Ｏ＋Ｎａ2Ｏ＋Ｋ2Ｏ          ２％以上、
Ｆ                ０〜３％、ＭｇＯ          ０〜６％、
ＣａＯ        ０〜５％未満、ＳｒＯ          ０〜６％、
ＢａＯ    ０〜０．９％未満、Ｂ2Ｏ3      ０〜１％未満、
Ａｌ2Ｏ3  ０〜１．５％未満、ＺｒＯ2    ０〜２％未満
の組成を有するガラスの屈折率ｎdは１．５７〜１．５９であり、アッベ数νdは４８〜５２である。
【００２０】
光学特性を変更して厳密に調整するために、本発明のガラスは２．５質量％以下のＣｓ2Ｏ及び／又は５質量％以下のＲｂ2Ｏ、Ｌａ2Ｏ3、Ｙ2Ｏ3及び／又はＧｅＯ2を含有してもよい。
【００２１】
【発明の効果】
特に、本発明に係る光学ガラスは、波長４００ｎｍ及び試料厚さ２５ｍｍにおいて測定される、少なくとも０．９８の極めて高い純透過率を有する。
本発明に係るガラスの別の利点は、その中間色である。従って、上述のガラス組成物に好ましくは８質量％以下の着色成分を添加する場合、使用する着色成分、例えばＣｕＯ、Ｃｒ2Ｏ3、ＣｏＯ、Ｆｅ2Ｏ3、ＭｎＯ、ＮｉＯ及び／又はＶ2Ｏ5などによる特有のスペクトルはとりわけ効果的である。このように着色された光学ガラスは光学フィルタなどとして使用される。
ガラスの品質向上のため、１種類以上の周知の清澄剤を慣用量でこのバッチに添加し、ガラスを清澄化することができる。これにより、ガラスは、気泡及び筋のない点において特に良好な内部品質を有することができる。
好適な清澄剤はＳｂ2Ｏ3及び／又はＡｓ2Ｏ3であり、その量は１質量％以下、好ましくは０．５質量％以下に制限されねばならない。
【００２２】
所望の光学特性のみならず、本発明に係るガラスは以下の品質を有する。
従来はその使用が慣例であったが比較的高価なガラス成分であるＢａＯ、ＳｒＯ及びＣａＯの使用量を実質的に最小限にすることが可能となった。特に、主要成分であるＢａＯ及びＰｂＯの使用量をさらに少なくすることができた。
これは、安価かつ環境的に許容される成分ＺｎＯの導入により達成された。
さらに、本発明のガラスは良好な結晶化安定性を示し、さらに加工性に優れるだけでなく、良好な溶融性を有する。
さらにまた、本発明のガラスは充分に高い耐薬品性を有する。この耐薬品性は、特に研削及び研磨などの機械加工をこの材料にさらに施す上で重要である。
【００２３】
【実施例】
以下、実施例を示して本発明についてさらに具体的に説明するが、本発明が下記実施例に限定されるものでないことはもとよりである。
【００２４】
本発明に係る２０の実施例のガラスを標準原料から溶融した。
各ガラスは、酸化物用原料を１３００〜１３５０℃にて混合及び溶融して製造した。この酸化物用原料のいくつかは、炭酸塩及び／又は硝酸塩の形態で使用した。例えば、ＰｂＯについてはＰｂ3Ｏ4、Ｎａ2ＯについてはＮａ2ＣＯ3、Ｋ2ＯについてはＫ2ＣＯ3を用いた。１３００〜１４００℃の温度範囲内で清澄化し、次いで適切なレベルまで均質化した。このガラスを１２２０〜１２７０℃にて所望の形状に鋳込み成形した。
【００２５】
表１〜３は、それぞれの組成（酸化物基準の質量％表示）、屈折率ｎd、アッベ数νd、及び波長４００ｎｍ及び試料厚さ２５ｍｍにおける純透過率τiを示す。同様の光学特性を有する、例えばショット（ＳＣＨＯＴＴ）カタログによる純透過率τi,400nm＝０．９３を有するＢａＦＮ６（屈折率ｎd＝１．５８９及びアッベ数νd＝４８．４５）などの標準バリウムフリントガラスと、純透過率τi,400nm＝０．９９を有する実施例１１（屈折率ｎd＝１．５９及びアッベ数νd＝４８．４）とを比較すると、本発明に係るガラスの光透過率が改良されていることが明らかである。
【００２６】
【表１】
0003910012.tif 000002
【００２７】
【表２】
0003910012.tif 000003
【００２８】
【表３】
0003910012.tif 000004